ОКРАШЕННЫЙ МАТЕРИАЛ ДЛЯ СКЛЕИВАНИЯ КАМНЯ
COLOURED MATERIAL FOR GLUING STONE

Настоящее изобретение относится к клею для заполнения трещин (швов) окрашенного камня, предназначенному для заполнения швов между камнями. Этот клей для заполнения трещин также пригоден для заполнения швов в керамических изделиях.
Клеи на основе ненасыщенных смол используют, главным образом, для заполнения трещин и связывания камня. В Китае их используют, в основном, для мрамора, поэтому называют мраморным клеем. Этот тип связующего с заполнением может выдерживать только незначительную нагрузку и относится к ненесущим связующим. Несущие связующие выдерживают большую нагрузку. В отличие от несущих связующих, в ненесущих связующих используют органические клеи, предназначенные для замазывания, заполнения, упрочнения и устранения дефектов камня, например, щелей, трещин, отверстий и песчаных раковин.
Связующее с заполнением (ненесущее связующее) значительно отличается от несущего связующего по своей способности выдерживать нагрузку. Связующее с заполнением, по существу, не воспринимает нагрузку, а функция заполнения направлена, главным образом, на украшение камня и стандартизацию размера продукта. В последние годы, при быстром совершенствовании клеящих составов, мраморный клей стали широко использовать для внутренней отделки, быстрой установки, устранения дефектов, соединения и заполнения швов между камнями.
Мраморный клей используют, главным образом, для связывания камня с грунтом или для связывания камня со стеной, высота которой менее 9 метров. Мраморный клей должен выдерживать минимальную нагрузку, таким образом, его прочность должна соответствовать определенному стандарту, но требования к воздушной сушке, яркости, сжимаемости и проницаемости невысокие. Клеи для заполнения трещин используют, преимущественно, для заполнения швов между камнями, они неизбежно контактируют с воздухом. Таким образом, в противоположность мраморному клею, требования по прочность склеивания, предъявляемые к клеям для заполнения трещин, низкие, а требования в отношении воздушной сушки, яркости, сжимаемости и проницаемости высокие.
Мраморный клей, если его используют в качестве клея для заполнения трещин, характеризуется следующими недостатками: 1) плохой способностью к высыханию; 2) цветовыми различиями между отполированным клеем и камнем; 3) плохой устойчивостью к сжимающим нагрузкам, которые вызывают изгибание отвердевшего клея или его отделение от камня; и 4) плохой проницаемостью, что приводит к неполному заполнению или образованию пустот.
В виду описанных выше проблем, одной из целей настоящего изобретения является обеспечение клея для заполнения трещин окрашенного камня.
Для достижения указанных целей, в соответствии с одним из вариантов осуществления изобретения, им обеспечивается клей для заполнения трещин окрашенного камня, содержащий, по меньшей мере, 100 весовых частей ненасыщенной полиэфирной смолы, пригодной для воздушной сушки, от 1 до 5 весовых частей гидрированного касторового масла, от 10 до 250 весовых частей наполнителя и от 1 до 15 весовых частей противоусадочного агента.
В одном из видов этого варианта осуществления изобретения клей для заполнения трещин содержит, по меньшей мере, 100 весовых частей ненасыщенной полиэфирной смолы, пригодной для воздушной сушки, от 1 до 5 весовых частей гидрированного касторового масла, от 50 до 200 весовых частей тяжелого карбоната кальция, от 2 до 10 весовых частей порошка талька и от 1 до 15 весовых частей противоусадочного агента.
В одном из видов этого варианта осуществления изобретения наполнитель выбирают из группы, состоящей из карбоната кальция, порошка талька, тяжелого карбоната кальция, порошка кварца, порошка доломита, сульфата бария или их смесей.
В одном из видов этого варианта осуществления изобретения клей для заполнения трещин дополнительно содержит от 1 до 5 весовых частей активного разбавителя.
В одном из видов этого варианта осуществления изобретения противоусадочный агент выбирают из группы, состоящей из полипропилацетата, сополимера адипата с пропантриолом, поливинилацетата, полиакрилата, полистирола, полиэтилена, поливинилхлорида, полиметилметакрилата или их смесей.
В одном из видов этого варианта осуществления изобретения ненасыщенную полиэфирную смолу, пригодную для воздушной сушки, выбирают из группы, состоящей из модифицированной дициклопентадиеном ненасыщенной полиэфирной смолы, синтезированной с использованием полуэтерификации, модифицированной аллилглицидиловым простым эфиром ненасыщенной полиэфирной смолы или модифицированной триметилолпропандиаллиловым простым эфиром ненасыщенной полиэфирной смолы; в ненасыщенную полиэфирную смолу, пригодную для воздушной сушки, добавляют разбавитель, ускоритель и ингибитор полимеризации в соответствии с обычно используемыми количествами (в ненасыщенную полиэфирную смолу, пригодную для воздушной сушки, приобретенную на рынке, добавляют разбавитель, ускоритель и ингибитор полимеризации).
В одном из видов этого варианта осуществления изобретения клей для заполнения трещин содержит 100 весовых частей ненасыщенной полиэфирной смолы, пригодной для воздушной сушки, от 2 до 4 весовых частей гидрированного касторового масла, от 5 до 10 весовых частей противоусадочного агента, от 75 до 150 весовых частей карбоната кальция и от 4 до 8 весовых частей порошка талька.
В одном из видов этого варианта осуществления изобретения клей для заполнения трещин дополнительно содержит от 5 до 20 весовых частей диоксида титана рутильной формы.
В одном из видов этого варианта осуществления изобретения клей для заполнения трещин дополнительно содержит цветной пигмент.
В одном из видов этого варианта осуществления изобретения используемый карбонат кальция характеризуется средним размером частиц от 300 до 1000 меш.
В одном из видов этого варианта осуществления изобретения активный разбавитель выбирают из группы, состоящей из стирола, α-метилстирола, адипата глицериндиаллилового простого эфира, диаллилфталата, 2-хлорстирола, п-трет-бутилстирола или их смесей.
В одном из видов этого варианта осуществления изобретения в процессе получения ненасыщенной полиэфирной смолы, пригодной для воздушной сушки, добавляют циклоалкандиолы, неопентилгликоль, гидрированный бисфенол А, транс-двукратнодегидратированный маннит или изофталевую кислоту.
Далее обобщены преимущества настоящего изобретения. 1) Клей содержит активные разбавители, поэтому легко смешивается. Получается мелкодисперсная коллоидная система, и после добавления отверждающих агентов клей обладает определенной текучестью и хорошей проницаемостью и может проникать в небольшие трещины в камне. Благодаря тому, что коллоидная система мелкодисперсная, таковыми являются и заполненные швы, что повышает их эстетические качества. 2) Клей содержит ненасыщенную полиэфирную смолу, пригодную для воздушной сушки, поэтому после отверждения он не липкий и может быть сразу подвергнут полировке, причем в заполненных швах не появляется черных пятен. 3) Клей содержит противоусадочный агент, поэтому усадка может составлять не более 1%. После отверждения клея не образуется пустот, клей не отделяется от камня. 4) Отполированный клей обладает яркостью, эквивалентной яркости отполированного камня. Яркость клея зависит от твердости ненасыщенной полиэфирной смолы. Твердость смолы согласуется с температурой размягчения полиэфира. Таким образом, твердость можно повысить путем увеличения температуры размягчения полиэфира. 5) Данный клей обладает достаточной устойчивостью к старению и стойкой окраской, в частности, белый клей с трудом желтеет (стойкость окраски обеспечивает диоксид титана рутильной формы). 6) Благодаря настоящему изобретению решается сложная задача заполнения трещин камня и обеспечивается новая категория мраморного клея, обогащающая типы мраморного клея.
Для дальнейшего пояснения изобретения далее приведено описание экспериментов, уточняющих характеристики клея для заполнения трещин окрашенного камня. Следует отметить, что нижеследующие примеры предназначены для описания, но не для ограничения настоящего изобретения.
При отверждении на воздухе ненасыщенная полиэфирная смола, пригодная для воздушной сушки, высыхает с образованием пленки без взаимодействия с кислородом, ее поверхность нелипкая. Такое свойство известно как способность к воздушной сушке.
Далее описан принцип воздушной сушки.
Когда ненасыщенную полиэфирную смолу (сокращенно UPR) (unsaturated polyester resin) отверждают при нормальной температуре, ее поверхность часто липкая, что неудобно для дальнейшего использования. Механизм отверждения UPR основан на радикальной сополимеризации. Активность свободных радикалов определяет скорость полимеризации и, тем самым, влияет на величину молекулярного веса полимера.
2
2
2
2
2
-8
-2
Если в отверждении ненасыщенных полиэфирных смол участвует кислород, образуется липкая поверхность. Свободный радикал R•, образующийся на начальной стадии, вступает в контакт с кислородом с образованием полимерного пероксидного радикала RO•. R• более активен, чем RO•. Период полураспада R• составляет 10 с, а RO• 10 с. На поверхности RO• доминирует и, тем самым, ингибирует увеличение молекулярного веса полимера. Однако, полимерный пероксидный радикал RO• легко вступает в контакт с кислородом, соединенным с положительно заряженным углеродом, с образованием полимерного гидропероксида, то есть,
1
1
ROO•+HR→ROOH+R•
Полимерный гидропероксид может образовывать очень активные свободные радикалы, которые способствуют продолжению реакции с образованием высокомолекулярных полимеров.
2
2
2
Например, в аллиловом простом эфире (СН=СН-СН-О-) и в несопряженных двойных связях (-СН=СН-СН-СН=СН-) имеется положительно заряженные атомы углерода, таким образом, имеется возможность автоматической абсорбции кислорода.
Далее описан противоусадочный механизм противоусадочного агента настоящего изобретения. Когда клей для заполнения трещин настоящего изобретения отверждается, противоусадочный агент претерпевает термическое расширение. Благодаря этому расширению нейтрализуется уменьшение объема, вызванное отверждением полиэфира вокруг угла. Затем эти две фазы одновременно охлаждаются. Поскольку противоусадочный агент характеризуется большим процентом усадки, чем полиэфир, на границе раздела фаз образуется множество пор. Благодаря наличию таких пор исключается возникновение внутреннего напряжения и, следовательно, полиэфир больше не сжимается.
К ненасыщенным полиэфирным смолам, пригодным для воздушной сушки, относятся, помимо прочего, модифицированная дициклопентадиеном ненасыщенная полиэфирная смола, синтезированная с использованием полуэтерификации, модифицированная аллилглицидиловым простым эфиром ненасыщенная полиэфирная смола или модифицированная триметилолпропандиаллиловым простым эфиром ненасыщенная полиэфирная смола. Все эти полиэфирные смолы коммерчески доступны. Процент усадки ненасыщенной полиэфирной смолы, пригодной для воздушной сушки, составляет, примерно, от 5 до 8%.
Активный разбавитель, выбранный из группы, состоящей из диаллилфталата, 2-хлорстирола и п-трет-бутилстирола, обладает противоусадочной способностью. В качестве активного разбавителя, адипат глицериндиаллилового простого эфира обладает способностью воздушной сушки. Все эти активные разбавители являются коммерчески доступными. Если нужно, также могут быть использованы другие активные разбавители.
Противоусадочный агент выбирают из группы, состоящей из полипропилацетата, сополимера адипата с пропантриолом, поливинилацетата, полиакрилата, полистирола, полиэтилена, поливинилхлорида, полиметилметакрилата или их смесей.
Ниже приведены свойства обычного мраморного клея:
Свойства
Обычный мраморный клей
Цвет
Белый
Кремовый
Прозрачный
Механические свойства
Давление-срез (МПа)
7,6
10,8
10,9
Растяжение-срез (МПа)
13,1
13,3
11,9
Упругий прогиб (МПа)
5059,8
5491,9
2386,2
Гибкость при ударе (кДж/м<sup>2</sup>)
1,68
2,00
2,48
Твердость (HSD)
41,2
43,4
54,9
Ниже приведены технические показатели, соответствующие промышленным стандартам JC/T989-2006, PRC. на связующие материалы:
Позиции
Технические показатели
Высококлассные продукты
Кондиционные продукты
Цвет, внешний вид и состояниев контейнере
Продукты должны представлять собой тонкодисперсную вязкую пасту однородного цвета, без явного разделения и желирования, а также крупных частиц, легко перемешиваемую; цвет или упаковка продуктов должны быть ясно различимы.
Упругий прогиб (МПа) ≥
2000
1500
Гибкость при ударе (кДж/м<sup>2</sup>) ≥
3,0
2,0
Прочность на давление-срез (МПа) ≥
Камень-камень
Стандартные условия
8,0
7,0
Пример 1
Клей для заполнения трещин окрашенного камня содержит 100 весовых частей ненасыщенной полиэфирной смолы, пригодной для воздушной сушки, 5 весовых частей гидрированного касторового масла, 50 весовых частей тяжелого карбоната кальция (в среднем, 1000 меш), 2 весовых части порошка талька и одну весовую часть противоусадочного агента. Клей имеет кремовый цвет.
Ненасыщенная полиэфирная смола, пригодная для воздушной сушки, представляет собой модифицированную дициклопентадиеном ненасыщенную полиэфирную смолу, синтезированную с использованием полуэтерификации. Противоусадочный агент - одна весовая часть полиакрилата.
2
Измерения показывают, что прочность клея на давление-срез составляет 16,8 МПа, прочность на растяжение-срез составляет 15,9 МПа, упругий прогиб составляет 6306,1 МПа, гибкость при ударе составляет 2,86 кДж/м, твердость (HDS) равна 61,7, процент усадки - 2,41%.
При использовании клей соединяют и перемешивают до однородного состояния с отверждающим агентом в соотношении клей: отверждающий агент 100:3.
Пример 2
Клей для заполнения трещин окрашенного камня содержит 100 весовых частей ненасыщенной полиэфирной смолы, пригодной для воздушной сушки, одну весовую часть гидрированного касторового масла, 170 весовых частей карбоната кальция (в среднем, 300 меш), 30 весовых частей тяжелого карбоната кальция, 3 весовых части порошка талька, 15 весовых частей противоусадочного агента и 5 весовых частей активного разбавителя. Клей имеет кремовый цвет.
Ненасыщенная полиэфирная смола, пригодная для воздушной сушки, представляет собой модифицированную аллилглицидиловым простым эфиром ненасыщенную полиэфирную смолу. Противоусадочный агент - 7 весовых частей поливинилацетата и 8 весовых частей полипропилацетата. Активный разбавитель - 2 весовых части адипата глицериндиаллилового простого эфира и 3 весовых части диаллилфталата.
2
Измерения показывают, что прочность клея на давление-срез составляет 13,5 МПа, прочность на растяжение-срез составляет 14,8 МПа, упругий прогиб составляет 6812,2 МПа, гибкость при ударе составляет 2,43 кДж/м, твердость (HDS) равна 50,2, процент усадки - 0,12%.
Способ использования клея такой же, как в примере 1.
Пример 3
Клей для заполнения трещин окрашенного камня содержит 100 весовых частей ненасыщенной полиэфирной смолы, пригодной для воздушной сушки, 3 весовых части гидрированного касторового масла, 130 весовых частей тяжелого карбоната кальция (в среднем, 300 меш), 20 весовых частей порошка кварца, 8 весовых частей противоусадочного агента и 3 весовых части активного разбавителя. Клей имеет кремовый цвет.
Ненасыщенная полиэфирная смола, пригодная для воздушной сушки, представляет собой модифицированную аллилглицидиловым простым эфиром ненасыщенную полиэфирную смолу. Противоусадочный агент - 3 весовых части полиакрилата и 5 весовых частей сополимера адипата с пропантриолом. Активный разбавитель - 3 весовых части диаллилфталата.
2
Измерения показывают, что прочность клея на давление-срез составляет 15,3 МПа, прочность на растяжение-срез составляет 16,2 МПа, упругий прогиб составляет 6704,5 МПа, гибкость при ударе составляет 2,71 кДж/м, твердость (HDS) равна 54,8, процент усадки - 0,76%.
Способ использования клея такой же, как в примере 1.
Пример 4
Клей для заполнения трещин окрашенного камня содержит 100 весовых частей ненасыщенной полиэфирной смолы, пригодной для воздушной сушки, 2 весовых части гидрированного касторового масла, 60 весовых частей тяжелого карбоната кальция (в среднем, 600 меш), 10 весовых частей порошка талька, 5 весовых частей противоусадочного агента и одну весовую часть активного разбавителя. Клей имеет кремовый цвет.
Ненасыщенная полиэфирная смола, пригодная для воздушной сушки, представляет собой модифицированную дициклопентадиеном ненасыщенную полиэфирную смолу, синтезированную с использованием полуэтерификации. Противоусадочный агент - 3 весовых части полиэтилена и 2 весовых части полиакрилата. Активный разбавитель - одна весовая часть 2-хлорстирола.
2
Измерения показывают, что прочность клея на давление-срез составляет 17,2 МПа, прочность на растяжение-срез составляет 17,8 МПа, упругий прогиб составляет 6418,3 МПа, гибкость при ударе составляет 2,80 кДж/м, твердость (HDS) равна 61,8, процент усадки - 1,27%.
Способ использования клея такой же, как в примере 1.
Пример 5
Клей для заполнения трещин окрашенного камня содержит 100 весовых частей ненасыщенной полиэфирной смолы, пригодной для воздушной сушки, 4 весовых части гидрированного касторового масла, 100 весовых частей тяжелого карбоната кальция (в среднем, 400 меш), 30 весовых частей сульфата бария, 10 весовых частей противоусадочного агента и 2 весовых части активного разбавителя. Клей имеет кремовый цвет.
Ненасыщенная полиэфирная смола, пригодная для воздушной сушки, представляет собой модифицированную триметилолпропандиаллиловым простым эфиром ненасыщенную полиэфирную смолу. Противоусадочный агент - 5 весовых частей полистирола и 5 весовых частей полиметилметакрилата. Активный разбавитель - 2 весовых части п-трет-бутилстирола.
2
Измерения показывают, что прочность клея на давление-срез составляет 15,7 МПа, прочность на растяжение-срез составляет 16,3 МПа, упругий прогиб составляет 6634,0 МПа, гибкость при ударе составляет 2,78 кДж/м, твердость (HDS) равна 57,3, процент усадки - 0,78%.
Способ использования клея такой же, как в примере 1.
Пример 6
Клей для заполнения трещин окрашенного камня содержит 100 весовых частей ненасыщенной полиэфирной смолы, пригодной для воздушной сушки, 2 весовых части гидрированного касторового масла, 150 весовых частей тяжелого карбоната кальция (в среднем, 400 меш), 3 весовых части порошка доломита, 12 весовых частей противоусадочного агента и 4 весовых части активного разбавителя. Клей имеет кремовый цвет.
Ненасыщенная полиэфирная смола, пригодная для воздушной сушки, представляет собой модифицированную дициклопентадиеном ненасыщенную полиэфирную смолу, синтезированную с использованием полуэтерификации. Противоусадочный агент - 3 весовых части поливинилацетата, 2 весовых части полиакрилата, 5 весовых частей полистирола и 2 весовых части полиэтилена. Активный разбавитель - 2 весовых части 2-хлорстирола.
2
Измерения показывают, что прочность клея на давление-срез составляет 15,9 МПа, прочность на растяжение-срез составляет 15,8 МПа, упругий прогиб составляет 6716,6 МПа, гибкость при ударе составляет 2,69 кДж/м, твердость (HDS) равна 53,6, процент усадки - 0,15%.
Способ использования клея такой же, как в примере 1.
Пример 7
Клей для заполнения трещин окрашенного камня содержит 100 весовых частей ненасыщенной полиэфирной смолы, пригодной для воздушной сушки, 3 весовых части гидрированного касторового масла, 75 весовых частей карбоната кальция (в среднем, 600 меш), 8 весовых частей порошка талька, 10 весовых частей противоусадочного агента и 2 весовых части активного разбавителя. Клей имеет кремовый цвет.
Ненасыщенная полиэфирная смола, пригодная для воздушной сушки, представляет собой модифицированную триметилолпропандиаллиловым простым эфиром ненасыщенную полиэфирную смолу. Противоусадочный агент - 3 весовых части полистирола и 7 весовых частей полиметилметакрилата. Активный разбавитель - 2 весовых части диаллилфталата.
2
Измерения показывают, что прочность клея на давление-срез составляет 17,5 МПа, прочность на растяжение-срез составляет 18,1 МПа, упругий прогиб составляет 6400,3 МПа, гибкость при ударе составляет 2,90 кДж/м, твердость (HDS) равна 60,9, процент усадки - 0,88%.
Способ использования клея такой же, как в примере 1.
Пример 8
Клей для заполнения трещин окрашенного камня содержит 100 весовых частей ненасыщенной полиэфирной смолы, пригодной для воздушной сушки, 2 весовых части гидрированного касторового масла, 140 весовых частей карбоната кальция (в среднем, 400 меш), 4 весовых части порошка талька, 10 весовых частей противоусадочного агента, 5 весовых частей диоксида титана и 3 весовых части активного разбавителя. Клей имеет белый цвет.
Ненасыщенная полиэфирная смола, пригодная для воздушной сушки, представляет собой модифицированную дициклопентадиеном ненасыщенную полиэфирную смолу. Противоусадочный агент -поливинилацетат. Активный разбавитель - п-трет-бутилстирол.
2
Измерения показывают, что прочность клея на давление-срез составляет 15,4 МПа, прочность на растяжение-срез составляет 16,2 МПа, упругий прогиб составляет 6735,8 МПа, гибкость при ударе составляет 2,58 кДж/м, твердость (HDS) равна 53,2, процент усадки - 0,08%.
Способ использования клея такой же, как в примере 1.
Пример 9
Клей для заполнения трещин окрашенного камня содержит 100 весовых частей ненасыщенной полиэфирной смолы, пригодной для воздушной сушки, 3 весовых части гидрированного касторового масла, 70 весовых частей карбоната кальция (в среднем, 900 меш), 6 весовых частей порошка талька, 8 весовых частей противоусадочного агента, 10 весовых частей диоксида титана и 2 весовых части активного разбавителя. Клей имеет белый цвет.
Ненасыщенная полиэфирная смола, пригодная для воздушной сушки, представляет собой модифицированную триметилолпропандиаллиловым простым эфиром ненасыщенную полиэфирную смолу. Противоусадочный агент - полиакрилат. Активный разбавитель - 2-хлорстирол. Диоксид титана присутствует в рутильной форме.
2
Измерения показывают, что прочность клея на давление-срез составляет 16,4 МПа, прочность на растяжение-срез составляет 17,3 МПа, упругий прогиб составляет 6013,2 МПа, гибкость при ударе составляет 2,63 кДж/м, твердость (HDS) равна 62,0, процент усадки - 0,17%.
Способ использования клея такой же, как в примере 1.
Пример 10
Клей для заполнения трещин окрашенного камня содержит 100 весовых частей ненасыщенной полиэфирной смолы, пригодной для воздушной сушки, 2,5 весовых части гидрированного касторового масла, 110 весовых частей тяжелого карбоната кальция (в среднем, 700 меш), 5 весовых частей порошка талька, 9 весовых частей противоусадочного агента, 15 весовых частей диоксида титана и 5 весовых частей активного разбавителя. Клей имеет белый цвет.
Ненасыщенная полиэфирная смола, пригодная для воздушной сушки, представляет собой модифицированную триметилолпропандиаллиловым простым эфиром ненасыщенную полиэфирную смолу. Противоусадочный агент - полиметилметакрилат. Активный разбавитель - одна весовая часть α-метилстирола, одна весовая часть адипата гицериндиаллилового простого эфира, одна весовая часть диаллилфталата и одна весовая часть 2-хлорстирола. Диоксид титана присутствует в рутильной форме.
2
Измерения показывают, что прочность клея на давление-срез составляет 15,6 МПа, прочность на растяжение-срез составляет 16,0 МПа, упругий прогиб составляет 6217,8 МПа, гибкость при ударе составляет 2,48 кДж/м, твердость (HDS) равна 56,8, процент усадки - 0,49%.
Способ использования клея такой же, как в примере 1.
Пример 11
Клей для заполнения трещин окрашенного камня содержит 100 весовых частей ненасыщенной полиэфирной смолы, пригодной для воздушной сушки, 2 весовых части гидрированного касторового масла, 150 весовых частей карбоната кальция (в среднем, 500 меш), 2 весовых части порошка талька, 10 весовых частей противоусадочного агента, 20 весовых частей диоксида титана и 5 весовых частей активного разбавителя. Клей имеет белый цвет.
Ненасыщенная полиэфирная смола, пригодная для воздушной сушки, представляет собой модифицированную аллилглицидиловым простым эфиром ненасыщенную полиэфирную смолу. Противоусадочный агент - 2 весовых части поливинилацетата, 2 весовых части полиакрилата, 2 весовых части полистирола, 2 весовых части полиэтилена и 2 весовых части поливинилхлорида. Активный разбавитель - 2 весовых части адипата глицериндиаллилового простого эфира, одна весовая часть диаллилфталата, одна весовая часть 2-хлорстирола и одна весовая часть п-трет-бутилстирола.
2
Измерения показывают, что прочность клея на давление-срез составляет 15,0 МПа, прочность на растяжение-срез составляет 15,7 МПа, упругий прогиб составляет 6325,4 МПа, гибкость при ударе составляет 2,45 кДж/м, твердость (HDS) равна 53,7, процент усадки - 0,32%.
Способ использования клея такой же, как в примере 1.
Пример 12
Клей для заполнения трещин окрашенного камня содержит 100 весовых частей ненасыщенной полиэфирной смолы, пригодной для воздушной сушки, 2 весовых части гидрированного касторового масла, 150 весовых частей тяжелого карбоната кальция (в среднем, 500 меш), 4 весовых части порошка талька, 10 весовых частей противоусадочного агента, 4 весовых части активного разбавителя и красный пигмент (пигмент добавляют в соответствии с требованиями коллоидной системы, используемое количество зависит от интенсивности цвета данного пигмента). Клей имеет красный цвет.
Ненасыщенная полиэфирная смола, пригодная для воздушной сушки, представляет собой модифицированную дициклопентадиеном ненасыщенную полиэфирную смолу, синтезированную с использованием полуэтерификации. Противоусадочный агент - полиакрилат. Активный разбавитель - 2 весовых части адипата глицериндиаллилового простого эфира и 2 весовых части диаллилфталата.
2
Измерения показывают, что прочность клея на давление-срез составляет 15,8 МПа, прочность на растяжение-срез составляет 16,1 МПа, упругий прогиб составляет 6689,5 МПа, гибкость при ударе составляет 2,73 кДж/м, твердость (HDS) равна 54,0, процент усадки - 0,06%.
Способ использования клея такой же, как в примере 1.
Пример 13
Клей для заполнения трещин окрашенного камня содержит 100 весовых частей ненасыщенной полиэфирной смолы, пригодной для воздушной сушки, 2 весовых части гидрированного касторового масла, 150 весовых частей тяжелого карбоната кальция (в среднем, 400 меш), 4 весовых части порошка талька, 10 весовых частей противоусадочного агента, 3 весовых части активного разбавителя и желтый пигмент (пигмент добавляют в соответствии с требованиями коллоидной системы, используемое количество зависит от интенсивности цвета данного пигмента). Клей имеет желтый цвет.
Ненасыщенная полиэфирная смола, пригодная для воздушной сушки, представляет собой модифицированную аллилглицидиловым простым эфиром ненасыщенную полиэфирную смолу. Противоусадочный агент - 6 весовых частей поливинилацетата и 4 весовых части полиметилметакрилата. Активный разбавитель - 2 весовых части диаллилфталата и одна весовая часть 2-хлорстирола.
2
Измерения показывают, что прочность клея на давление-срез составляет 15,5 МПа, прочность на растяжение-срез составляет 16,4 МПа, упругий прогиб составляет 6604,9 МПа, гибкость при ударе составляет 2,78 кДж/м, твердость (HDS) равна 54,2, процент усадки - 0,16%.
Способ использования клея такой же, как в примере 1.
Пример 14
Клей для заполнения трещин окрашенного камня содержит 100 весовых частей ненасыщенной полиэфирной смолы, пригодной для воздушной сушки, 3 весовых части гидрированного касторового масла, 10 весовых частей карбоната кальция (в среднем, 800 меш), 10 весовых частей противоусадочного агента, 3 весовых части активного разбавителя и желтый пигмент (пигмент добавляют в соответствии с требованиями коллоидной системы, используемое количество зависит от интенсивности цвета данного пигмента). Клей имеет желтый цвет.
Ненасыщенная полиэфирная смола, пригодная для воздушной сушки, представляет собой модифицированную аллилглицидиловым простым эфиром ненасыщенную полиэфирную смолу. Противоусадочный агент - 6 весовых частей поливинилацетата и 4 весовых части полиметилметакрилата. Активный разбавитель - 2 весовых части диаллилфталата и одна весовая часть 2-хлорстирола.
2
Измерения показывают, что прочность клея на давление-срез составляет 15,9 МПа, прочность на растяжение-срез составляет 14,7 МПа, упругий прогиб составляет 6507,3 МПа, гибкость при ударе составляет 2,56 кДж/м, твердость (HDS) равна 63,5, процент усадки - 0,21%.
Способ использования клея такой же, как в примере 1.
Пример 15
Клей для заполнения трещин окрашенного камня содержит 100 весовых частей ненасыщенной полиэфирной смолы, пригодной для воздушной сушки, 3 весовых части гидрированного касторового масла, 100 весовых частей карбоната кальция (в среднем, 300 меш), 150 весовых частей сульфата бария, 10 весовых частей противоусадочного агента, 3 весовых части активного разбавителя и желтый пигмент (пигмент добавляют в соответствии с требованиями коллоидной системы, используемое количество зависит от интенсивности цвета данного пигмента). Клей имеет желтый цвет.
Ненасыщенная полиэфирная смола, пригодная для воздушной сушки, представляет собой модифицированную аллилглицидиловым простым эфиром ненасыщенную полиэфирную смолу. Противоусадочный агент - 6 весовых частей поливинилацетата и 4 весовых части полиметилметакрилата. Активный разбавитель - 2 весовых части диаллилфталата и одна весовая часть 2-хлорстирола.
2
Измерения показывают, что прочность клея на давление-срез составляет 13,1 МПа, прочность на растяжение-срез составляет 13,9 МПа, упругий прогиб составляет 6613,5 МПа, гибкость при ударе составляет 2,37 кДж/м, твердость (HDS) равна 50,3, процент усадки - 0,27%.
Способ использования клея такой же, как в примере 1.
Хотя показаны и описаны конкретные варианты осуществления изобретения, для специалистов в данной области очевидно, что возможны изменения и модификации, не выходящие за рамки данного изобретения в его более общих аспектах, следовательно, прилагаемая формула изобретения охватывает такие изменения и модификации, как соответствующие сущности и объему настоящего изобретения.